(57)【要約】【課題】意匠性にかかる需要者の要求を満たすために、暗色の外観を有する太陽電池モジュール用の裏面保護シートでありながら、近赤外線の吸収による発電効率の低下を引き起こすことがなく、太陽電池モジュールの発電効率の向上にも寄与しうる太陽電池モジュール用の裏面保護シートを提供すること。【解決手段】波長４００ｎｍ以上７５０ｎｍ未満の可視光を吸収して、吸収光よりも波長の長い可視光を発光する複数種のＡ種波長変換剤と、可視光を吸収して波長７５０ｎｍ以上１５００ｎｍ以下の近赤外線を発光するＢ種波長変換剤と、からなる波長変換剤群を含有する暗色層１１を有する太陽電池モジュール用の裏面保護シート１とする。【選択図】図４
2016072506.tif 000002
【特許請求の範囲】
【請求項１】
少なくともいずれか一方の表面に暗色層を有する太陽電池モジュール用の裏面保護シートであって、
前記暗色層は、吸光波長域が互いに異なる複数の波長変換剤からなる一群の波長変換剤群を含有し、前記波長変換剤群は、波長４００ｎｍ以上７５０ｎｍ未満の可視光を吸収して、吸収光よりも波長の長い前記可視光を発光する複数種のＡ種波長変換剤と、
前記可視光を吸収して波長７５０ｎｍ以上１５００ｎｍ以下の近赤外線を発光するＢ種波長変換剤と、を少なくとも含み、
前記Ａ種波長変換剤は、全ての前記Ａ種波長変換剤を、その吸光波長域のピークが短い順に順位付けした場合において、第ｎ番目（ｎは自然数）の波長変換剤の発光波長域の長波長側の一部と、第ｎ＋１番目の波長変換剤の吸光波長域の短波長側の一部が常に重複しており、
前記Ｂ種波長変換剤は、その発光波長域のピークが最も可視光波長域寄りにある波長変換剤の吸光波長域が、前記Ａ種波長変換剤のうち、その吸光波長域のピークが最も赤外線波長域寄りにある波長変換剤の発光波長域と、重複している裏面保護シート。
【請求項２】
前記波長変換剤群のうちのいずれかの波長変換剤がカバーする吸光波長域が、前記可視光波長域のうちの９５％以上に及んでいる請求項１に記載の裏面保護シート。
【請求項３】
前暗色層中の前記一群の波長変換剤群の総含有量が、０．３質量％以上３０．０質量％以下である請求項１又は２に記載の裏面保護シート。
【請求項４】
可視光及び／又は近赤外線を反射する反射層が、前記暗色層のいずれか一方の面に直接又は他の透明層を介して積層されている請求項１から３のいずれかに記載の裏面保護シート。
【請求項５】
請求項１から４のいずれかに記載の裏面保護シートと、太陽電池素子と、を備える太陽電池モジュールであって、
前記裏面保護シートが前記太陽電池素子の非受光面側に配置されている太陽電池モジュール。
【発明の詳細な説明】
【技術分野】
【０００１】
本発明は、太陽電池モジュール用の裏面保護シートに関する。
【背景技術】
【０００２】
近年、環境問題に対する意識の高まりから、クリーンなエネルギー源としての太陽電池が注目されている。一般に、太陽電池を構成する太陽電池モジュールは、受光面側から、透明前面基板、封止材シート、太陽電池素子、封止材シート及び裏面保護シートが順に積層された構成であり、太陽光が上記太陽電池素子に入射することにより発電する機能を有している。
【０００３】
太陽電池モジュールに対して、意匠性の観点から裏面保護シートの外観を暗色にしたものが求められる場合がある。外観を暗色にするための方法としては、カーボンブラックを含む黒色顔料層を最外層に設ける方法が一般的である。
【０００４】
しかし、これらの黒色顔料層は、可視光のみならず近赤外線をも吸収してしまう。ここで近赤外線は、可視光域外であるため意匠性には影響しない。ところがその一方で、近赤外線は太陽電池モジュールにおける発電に十分に寄与しうる波長域の光でもある。つまり黒色顔料層によって近赤外線が吸収されてしまうことは、発電に寄与しうる光量の減少となり直接的に発電効率の低下の原因となる。加えて、近赤外線の吸収によるモジュール内の温度上昇は太陽電池素子の発電能力の低下の原因となる。
【０００５】
そこで、黒色顔料層における蓄熱を抑制し、更に、反射光を太陽電池素子に入射させて、発電効率を向上させるために、赤外線透過性を有する顔料を樹脂に練り込んだ黒色系樹脂層と赤外線反射性とを有する白色系樹脂層と、耐候性を有する裏面保護層等を備え、これらの複数の層を接着剤等で接着して製造する太陽電池モジュール用の裏面保護シートが開発されている。（特許文献１）。
【０００６】
このような太陽電池モジュール用裏面保護シートにおいては、異なる特性を有する複数の層を積層して製造する必要があるため、各層間の接着性及び接着耐久性については、更なる改善が求められていた。又、必須工程、及び必須部材が多いことにより、従来の裏面保護シートよりも、コストが高くなることについても、更なる改善の余地があった。
【０００７】
可視光領域の大部分の波長域の光を吸収することによって、外観の暗色性を保ち、且つ、近赤外線は吸収せずに発電に寄与させることができる暗色層は存在しなかった。よって、暗色の外観の保持という意匠性の要求に応じるためには、特許文献１に記載の裏面保護シートのように、追加コストを投じて他の構成部材による発電効率の引き上げ手段を追加しない限り、ある程度の発電効率の低下は甘受せざるを得ないというのが実情であった。簡易な構成で意匠性と発電効率の向上を両立可能な裏面保護シートの更なる開発が望まれていた。
【先行技術文献】
【特許文献】
【０００８】
【特許文献１】特開２０１０−１９９５５５号公報
【発明の概要】
【発明が解決しようとする課題】
【０００９】
本発明は、上記の課題を解決するためになされたものであり、その目的は、意匠性にかかる需要者の要求を満たすために、暗色の外観を有する太陽電池モジュール用の裏面保護シートでありながら、近赤外線の吸収による発電効率の低下を引き起こすことがなく、太陽電池モジュールの発電効率の向上にも寄与しうる太陽電池モジュール用の裏面保護シートを提供することにある。
【課題を解決するための手段】
【００１０】
本発明者らは、鋭意検討を行った結果、太陽電池モジュール用の裏面保護シートを、本願特有の特定の吸光波長域及び発光波長域にかかる条件を満たした一群の波長変換剤群を含有する暗色層を備えるものとすることで、上記課題を解決できることを見出し、本発明を完成するに至った。より具体的には、本発明は以下のものを提供する。
【００１１】
（１）  少なくともいずれか一方の表面に暗色層を有する太陽電池モジュール用の裏面保護シートであって、前記暗色層は、吸光波長域が互いに異なる複数の波長変換剤からなる一群の波長変換剤群を含有し、前記波長変換剤群は、波長４００ｎｍ以上７５０ｎｍ未満の可視光を吸収して、吸収光よりも波長の長い前記可視光を発光する複数種のＡ種波長変換剤と、前記可視光を吸収して波長７５０ｎｍ以上１５００ｎｍ以下の近赤外線を発光するＢ種波長変換剤と、を少なくとも含み、前記Ａ種波長変換剤は、全ての前記Ａ種波長変換剤を、その吸光波長域のピークが短い順に順位付けした場合において、第ｎ番目（ｎは自然数）の波長変換剤の発光波長域の長波長側の一部と、第ｎ＋１番目の波長変換剤の吸光波長域の短波長側の一部が常に重複しており、前記Ｂ種波長変換剤は、その発光波長域のピークが最も可視光波長域寄りにある波長変換剤の吸光波長域が、前記Ａ種波長変換剤のうち、その吸光波長域のピークが最も赤外線波長域寄りにある波長変換剤の発光波長域と、重複している裏面保護シート。
【００１２】
（２）  前記波長変換剤群のうちのいずれかの波長変換剤がカバーする吸光波長域が、前記可視光波長域のうちの９５％以上に及んでいる（１）に記載の裏面保護シート。
【００１３】
（３）  前暗色層中の前記一群の波長変換剤群の総含有量が、０．３質量％以上３０．０質量％以下である（１）又は（２）に記載の裏面保護シート。
【００１４】
（４）  可視光及び／又は近赤外線を反射する反射層が、前記暗色層のいずれか一方の面に直接又は他の透明層を介して積層されている（１）から（３）のいずれかに記載の裏面保護シート。
【００１５】
（５）  （１）から（４）のいずれかに記載の裏面保護シートと、太陽電池素子と、を備える太陽電池モジュールであって、前記裏面保護シートが前記太陽電池素子の非受光面側に配置されている太陽電池モジュール。
【発明の効果】
【００１６】
本発明によれば、暗色の外観を有する太陽電池モジュール用の裏面保護シートでありながら、近赤外線の吸収による発電効率の低下を引き起こすことがなく、太陽電池モジュールの発電効率の向上にも寄与しうる太陽電池モジュール用の裏面保護シートを提供することができる。
【図面の簡単な説明】
【００１７】
【図１】本発明の裏面保護シートの層構成の一例を示す断面模式図である。
【図２】本発明の裏面保護シートの可視光吸収機能と近赤外線発光機能の作用の説明に供する本発明の裏面保護シートの断面の拡大模式図である。
【図３】本発明の裏面保護シートの含有される複数の波長変換剤による可視光の吸収と近赤外線の発光の機構についての説明に供する概念図である。
【図４】本発明の裏面保護シートを用いた太陽電池モジュールの層構成の一例を示す断面模式図である。
【発明を実施するための形態】
【００１８】
以下、本発明の太陽電池モジュール用の裏面保護シート（以下、単に「裏面保護シート」とも言う。）について説明する。本発明は以下に記載される実施形態に限定されるものではない。
【００１９】
＜太陽電池モジュール＞
先ず、本発明の裏面保護シートを用いてなる太陽電池モジュールの基本構成について説明する。図４は、そのような太陽電池モジュールの一例である太陽電池モジュール１０の層構成を示す断面の模式図である。太陽電池モジュール１０は、図４に示すように入射光Ｌａの受光面側から、透明前面基板５、受光面側封止材シート４、太陽電池素子３、非受光面側封止材シート２、裏面保護シート１が順次積層された構成である。本発明の裏面保護シートはこのように太陽電池モジュールの非受光面側の最外層に配置されることが原則である。但し、裏面保護シート上の非受光面側の最外層に更に放熱構造体等の他の部材が積層されていてもよい。太陽電池モジュール１０は、これらを順次積層して、例えば、真空熱ラミネート加工により加熱圧着して一体化する方法によって製造することができる。この際のラミネート温度は、１３０℃〜１９０℃の範囲内とすることが好ましい。又、ラミネート時間は、５〜６０分の範囲内が好ましく、特に８〜４０分の範囲内が好ましい。
【００２０】
太陽電池モジュール１０においては後に詳細を説明する本発明の裏面保護シート１の特異な波長変換作用により、太陽電池モジュールに入射する可視光Ｌａの吸収と近赤外線Ｌｂの発光が引き起こされる。図４に示す通り、太陽電池モジュール１０へ入射する可視光Ｌａのうち、裏面保護シート１に達した可視光は、この波長変換作用により近赤外線Ｌｂに変換され、そして裏面保護シートから発光された近赤外線Ｌｂは、太陽電池モジュール１０内を進行及び反射して、太陽電池素子３に入射することにより太陽電池モジュール１０の発電効率に寄与することができる。
【００２１】
＜裏面保護シート＞
本発明の裏面保護シートを、図１から図３を用いて説明する。本発明の裏面保護シート１は、暗色層１１側の表面が暗色の外観を有する樹脂シートである。裏面保護シート１は、そのような暗色の外観を呈するものとするために、少なくともいずれか一方の表面に暗色層１１を備える。
【００２２】
暗色層１１は、例えば、裏面保護シートを形成する基材フィルム中の材料組成物に、本願特有の波長変換剤の組合せからなる波長変換剤群を練り込み、これを公知のフィルム成形方法によって成形することにより得ることができる。この方法では、先ず、オレフィン系やフッ素系等の基材樹脂を主成分とし、これに、上記の一群の波長変換剤群を添加し、更に、必要に応じて、紫外線吸収剤、光安定剤、酸化防止剤、等の添加剤の１種ないし２種以上を任意に添加し、十分に混練して上記の材料樹脂組成物を調整する。そして調整した上記材料樹脂組成物を使用して、押し出し法、Ｔダイ法、キャスト成形法、インフレーション法、その他等のフィルム成形法等の従来公知の方法によって形成することができる。
【００２３】
このようにして得ることができる暗色層１１は、可視光を吸収するものであるため、黒色或いは黒色に類似する暗色の外観を呈するもとのなる。そして外観がそのような暗色でありながら、近赤外線は吸収せず、吸収した可視光を近赤外域に波長変換して、近赤外線を発光することができる。これにより、暗色の外観を有する裏面保護シートでありながら、近赤外線の吸収による太陽電池モジュールの温度上昇を抑え、尚且つ、近赤外線を発光して、太陽電池モジュールの発電効率の向上に寄与することができる。
【００２４】
ここで、近赤外線とは、赤外線領域の内、もっとも可視光領域に近い領域であるが、その詳しい波長域は文献によっても値が様々である。本明細書においては、７５０ｎｍ以上１５００ｎｍ以下の波長域の電磁波を近赤外線と言うものとする。その内、特に蓄熱を促進する波長は１０００ｎｍ以上１５００ｎｍ以下程度である。暗色層１１は、可視光を吸収することによって暗色の外観を呈するものでありながら、上記波長範囲の紫外線の吸収による基材の蓄熱とそれに伴う太陽電池モジュール内の過度の温度上昇を抑えて、太陽電池素子の発電効率の低下を防ぐことができる。
【００２５】
又、太陽電離モジュールの発電効率向上への寄与が特に大きい波長は、一般に、６００ｎｍ以上１０００ｎｍ以下程度である。暗色層１１は、可視光を吸収することによって暗色の外観を呈するものでありながら、発電への寄与度が高い波長１０００ｎｍ以下程度の近赤外線を発光する機能を有する。これにより、入射光の利用率を高めて太陽電池モジュールの発電効率の向上に寄与することができる。
【００２６】
図１に示す通り、暗色層１１は、裏面保護シート１の少なくともいずれか一方の最表面に形成されている。尚、暗色の意匠性が裏面保護シートの両面に要求される場合には、裏面保護シートを単層の暗色層１１からなるものとするか、或いは、両最表面に、それぞれ暗色層１１を配置した多層の裏面保護シートとすることで、本発明の裏面保護シートとすることができる。又、暗色層１１は、必ずしも裏面保護シートの最表面に露出していることが必須ではない。必要に応じて、少なくともいずれか一方の表面から視認可能な態様で配置されていればよい。例えば、暗色の外観による意匠性と、近赤外線の発光という本発明の効果を妨げない範囲で、例えば、全光線を透過可能な透明樹脂層を暗色層上に更に積層した裏面保護シートであっても当然に本発明の範囲内である。
【００２７】
従来、裏面保護シートに意匠性にかかる要求から暗色系の外観が要求される場合には、従来、カーボンブラック、或いは、ピロール系、ペリレン系、ジオキサン系等の有機系顔料等、暗色系の有色顔料を含んでなる暗色層を、裏面保護シートのいずれかの層に配置することが必須であった。これに対し、本発明の裏面保護シート１は、従来の暗色系の裏面保護シートとは全く異なり、上記のような着色を目的として添加される暗色の有色顔料を含有しないものとし、これに代えて、本発明者らの独自の知見に基づいて選択された一群の波長変換剤群を用いることによって、暗色の外観を呈するものとしたものである。この特異な組成によって暗色の外観を呈するという意匠性に係る要求を満たしながら、同時に発電効率の向上に寄与する近赤外線を吸収せずに、そればかりではなく、大部分の可視光を近赤外線に波長変化して発光することにより、太陽電池モジュールの発電効率の向上に寄与することができる裏面保護シートとしたものである。
【００２８】
尚、ここで、上記の裏面保護シート１の暗色層１１に含有されない有色顔料とは、樹脂基材の着色を目的として樹脂組成物に添加して用いられるものであって、少なくとも以下のものを含む有機系及び無機系の有色の添加材である。但し、波長変換機能を有するものはこれらに含めないものとする。暗色系の有色顔料の具体例としては、カーボンブラックの他、ピロール系、キナクリドン系、アゾ系、ペリレン系、ジオキサン系、イソインドリノン系、インダスレン系、キノフタロン系、ペリノン系、フタロシアニン系、オキサジン系、オキサゾール系、イミダゾール系、ベンゾイミダゾール系、ローダミン系、ジケトピロロピロール系、インジコ系、多環芳香族系、トリアゾール系、トリアジン系等の有機系顔料、或いは、Ａｌ、Ｍｇ、Ｉｒ、Ｐｔ等の常磁性金属を含有するキレート錯体及び有機金属錯体、或いは、酸化鉄、カドミウムレッド、チタンイエロー、カドミウムイエロー、群青、紺青、コバルトブルー、コバルトグリーン、セルリアンブルー等の無機系顔料が挙げられる。又、その他の無機化合物では、ＺｎＯ：Ｚｎ（緑）、ＺｎＧａ２Ｏ４（青）、ＺｎＳ：Ａｇ，Ｃｌ（青）、ＺｎＳ：Ａｇ，Ａｌ（青）、ＺｎＳ〔Ｚｎ〕（青）、ＺｎＳ：Ｃｕ，Ａｌ（緑）、（Ｚｎ、Ｃｄ）Ｓ：Ａｇ系（Ｃｄの含有量により蛍光色が黄〜赤色になるもの）を挙げることができる。
【００２９】
このような裏面保護シート１の意匠性について、より具体的には、裏面保護シート１の暗色層１１の色調は、ＪＩＳＺ８７２２に準拠し、標準光源Ｄ６５によるＣＩＥ色座標において、−２≦ａ＊≦３且つ−３≦ｂ＊≦１の範囲とすることができる。暗色系の有色顔料を含有しないものでありながら、このような意匠性を実現した裏面保護シートは従来存在しない。
【００３０】
尚、裏面保護シート１は、図１に示す通り、更に、反射層１２が暗色層１１のいずれか一方の面に積層されているものであってもよい。反射層１２は、少なくとも近赤外線を反射するものであればよく特に限定されない。反射層１２の具体的な例としては、酸化チタン等の白色顔料を含んでなる白色の樹脂層や、表面にアルミニウム等を蒸着した金属蒸着膜等を挙げることができる。この反射層１２は、暗色層１１の表面に直接積層されていてもよく、或いは、他の透明な樹脂基材層や透明な接着材層等を介して積層されていてもよい。
【００３１】
［暗色層］
次に暗色層１１の詳細について説明する。暗色層１１は、吸光波長域が互いに異なる複数の波長変換剤からなる一群の波長変換剤群を含有する機能層である。この波長変換剤群は、波長４００ｎｍ以上７５０ｎｍ未満の可視光を吸収して、吸収光よりも波長の長い可視光を発光する波長変換剤と、可視光を吸収して波長７５０ｎｍ以上１５００ｎｍ以下の近赤外線を発光する波長変換剤とを少なくとも含んで構成される。本明細書においては、前者の「波長４００ｎｍ以上７５０ｎｍ未満の可視光を吸収して、吸収光よりも波長の長い可視光を発光する波長変換剤」のことをＡ種波長変換剤と定義する。又、後者の「可視光を吸収して波長７５０ｎｍ以上１５００ｎｍ以下の近赤外線を発光する波長変換剤」をＢ種波長変換剤と定義する。
【００３２】
図２は、暗色層１１における本発明独自の波長変換作用、即ち、吸光と発光の作用とを説明するために、Ａ種波長変換剤１１１Ａと、Ｂ種波長変換剤１１１Ｂとからなる一群の波長変換剤群による、可視光Ｌａの吸光と近赤外線Ｌｂの発光の態様を、模式的に示した裏面保護シート１の断面の拡大模式図である。
【００３３】
図２に示す通り、暗色層１１は、波長４００ｎｍ以上７５０ｎｍ未満の可視光Ｌａを吸収して、当該吸収光よりも波長の長い可視光Ｌａ’を発光するＡ種波長変換剤１１１Ａを含有するため、これらのＡ種波長変換剤１１１Ａに吸収された可視光Ｌａは、それぞれより波長の長い可視光Ｌａ’に変換されて発光される。
【００３４】
ここで、図３の概念図に示す通り、暗色層１１に含有される複数のＡ種波長変換剤１１１Ａは、全てのＡ種波長変換剤を、その吸光波長域のピークが短い順に順位付けした場合において、第ｎ番目（ｎは自然数）の波長変換剤の発光波長域の長波長側の一部と、第ｎ＋１番目の波長変換剤の吸光波長域の短波長側の一部が常に重複している。よって、第ｎ番目のＡ種波長変換剤の吸光波長域（１１１Ａ−１）において吸収されて、その発光波長域（１１１Ａ−１’）において発光されたより波長の長い可視光は、第ｎ＋１番目のＡ種波長変換剤の吸光波長域（１１１Ａ−２）において吸収される。第ｎ＋１番目のＡ種波長変換剤からは、その発光波長域（１１１Ａ−２’）において、更に波長の長い可視光Ｌａ’が発光される。このエネルギーの連続的な移動により、複数のＡ種波長変換剤１１１Ａの吸光波長域内にある可視光Ｌａは、全て、近赤外線寄りの波長の高い可視光に変換される。
【００３５】
一方、暗色層１１に含有されるＢ種波長変換剤１１１Ｂは、その発光波長域のピークが最も可視光波長域寄りにある波長変換剤の吸光波長域（１１１Ｂ−１）が、Ａ種波長変換剤１１１Ａのうち、その吸光波長域のピークが最も赤外線波長域寄りにある波長変換剤の発光波長域と重複している。よって、上記の複数のＡ種波長変換剤１１１Ａの連鎖的な波長変換作用により、近赤外線寄りの波長に変換された可視光Ｌａは、Ｂ種波長変換剤１１１Ｂに吸収され、近赤外線Ｌｂに波長変換されて発光される。
【００３６】
暗色層１１では、上記の通り、Ａ種波長変換剤１１１Ａと、Ｂ種波長変換剤１１１Ｂとからなる一群の波長変換剤群による一連の作用により、可視光Ｌａの吸光と近赤外線Ｌｂの発光が引き起こされる。
【００３７】
暗色層１１においては、図３に示す波長変換剤群のうちのいずれかの波長変換剤がカバーする吸光波長域のうち、可視光波長域内での吸光波長域（Ｗ１＋Ｗ２＋Ｗ３）が、可視光波長域（Ｗ）のうちの９５％以上、より好ましくは、１００％を占めるように構成されていることが好ましい。一群の波長変換剤群をこのように構成することにより、暗色層１１における可視光の吸収を大部分の可視光域において行うことができ、これにより、暗色系の裏面保護シート１に十分に好ましい意匠性を付与することができる。具体的には、裏面保護シート１は、暗色層１１において上記の吸光波長域を備える波長変換剤群を含有することによって、その色調を、上述した好ましい色調範囲、即ち、ＪＩＳＺ８７２２に準拠し、標準光源Ｄ６５によるＣＩＥ色座標において、−２≦ａ＊≦３且つ−３≦ｂ＊≦１の範囲とすることができる。
【００３８】
（波長変換剤群）
裏面保護シート１の暗色層１１に用いる波長変換剤群を構成するＡ種波長変換剤の組合せとしては、上記の各波長域に係る条件を満たす組合せであればよく、特に限定されない。Ａ種波長変換剤の組合せの好ましい一例としては、例えば、下記表１に示す（Ａ−１）〜（Ａ−４）の波長変換剤の組合せを例示することができる。下記表１の組合せとすることにより、上述の好ましい各波長域に係る組合せの条件を満たすことができる。
【００３９】
裏面保護シート１の暗色層１１に用いる波長変換剤群を構成するＢ種波長変換剤としても、上記の各波長域に係る条件を満たすものであればよく、特に限定されない。Ｂ種波長変換剤の好ましい一例としては、例えば、下記表１に示す（Ｂ−１）の波長変換剤を例示することができる。
【００４０】
【表１】
2016072506.tif 000003
【００４１】
Ａ種波長変換剤として上記表１に示す（Ａ−１）から（Ａ−４）を用い、又、Ｂ種波長変換剤として、上記（Ｂ−１）を用いた場合には、暗色層１１において一群の波長変換剤群がカバーする吸光波長域を可視光波長域のうちの１００％に及ぶものとすることができる。
【００４２】
尚、一群の波長変換剤群の暗色層１１への添加量は、暗色層１１の樹脂成分に対して、０．３質量％以上３０．０質量％以下、好ましくは、１．０質量％以上１５．０質量％以下である。この範囲で、各材料の発光強度や量子収率、又、暗色層１１の厚み等に応じて適宜最適な量を添加すればよい。波長変換剤群の添加量が０．３質量％より少ないと、十分に波長変換することができないため、太陽電池モジュールの発電効率を十分に増大させることはできない。一方、波長変換剤群の添加量が、３０．０質量％より多いと、波長変換剤の最外層への浸出とブリードアウトによる裏面保護シート１の密着機能等の劣化を十分に回避することができなくなる場合があるため好ましくない。
【実施例】
【００４３】
以下、実施例により本発明を更に具体的に説明するが、本発明は、以下の実施例に限定されるものではない。
【００４４】
＜裏面保護シートの製造＞
基材層として、厚さ２５０μｍのポリエチレンテレフタレートフィルム（ＰＥＴ、帝人デュポンフィルム（株）製：メリネックスＳ）を用い、基材層の表面に、暗色層として乾燥膜厚３μｍの暗色接着剤層をグラビアコートによって形成し、更に暗色層上に、透明ポリエチレンフィルム（厚さ６０μｍ）を積層して実施例、比較例の裏面保護シートを作成した。
【００４５】
（実施例）
実施例においては、暗色接着剤として、ポリウレタン系樹脂、ポリカーボネート系樹脂又はそれらの混合樹脂からなる主剤に、表１の各波長変換剤Ａ−１〜４及びＢ−１からなる波長変換群を、各波長変換剤の暗色接着剤の乾燥硬化後における暗色接着剤層中の含有量が以下の割合となるように調整した黒色接着剤を用いた。
Ａ−１が１質量％、Ａ−２が１質量％、Ａ−３が２質量％、Ａ−４が３質量％、Ｂ−１が４質量％、波長変換剤群としての総含有量が、１１質量％。
【００４６】
（比較例）
実施例の波長変換剤群に代えて、同量のカーボンブラックを添加した暗色接着剤を用いた。
【００４７】
＜太陽電池モジュールの製造＞
１８０ｍｍ□の白板半強化ガラス（ＡＧＣファブリテック（株）製：３ＫＷＥ３３）、受光面側封止材シート（ＥＶＡ：４５０μｍ、商品名：ＭＬＣＥ−６２−Ｔ、シーアイ化成社製）、Ｔ−ＳＥＣ製単結晶セル（ＴＳＳ６３ＴＮ）、非受光面側封止材シート（受光面側封止材シートと同一）、及び、上記実施例又は各比較例の裏面保護シートを順次積層し、真空ラミネータを用いて減圧下で加熱して融着一体化し、実施例、各比較例の評価用太陽電池モジュールサンプルを作製した。
【００４８】
＜評価例＞
上記の実施例及び比較例の評価用太陽電池モジュールについて、ソーラーシュミレータ（英弘精機株式会社製ＥＷＸＳ−３００Ｓ−５０）を用いてＰＶ特性を測定評価した。測定は、セル裏面温度２５℃、照度１００ｍＷ／ｃｍ２の条件で行った。結果を表２に示す。
【００４９】
【表２】
2016072506.tif 000004
【００５０】
表２から、汎用的な黒色顔料であるカーボンブラックが含有された比較例の裏面保護シートを用いた太陽電池モジュールに対して、本発明の裏面保護シートを用いた太陽電池モジュールは、４％程度発電効率が向上していることが分かる。
【００５１】
以上より、本発明の裏面保護シートは、有色顔料により暗色層を構成した従来の裏面保護シートと、概ね同等の意匠性を有し、尚且つ、太陽電池モジュールの発電効率の向上については、従来品よりも優れた寄与を行えるものであることが分かる。
【符号の説明】
【００５２】
１          裏面保護シート
１１        暗色層
１２        反射層
１１１Ａ    Ａ種波長変換剤
１１１Ｂ    Ｂ種波長変換剤
２          非受光面側封止材シート
３          太陽電池素子
４          受光面側封止材シート
５          透明前面基板
１０        太陽電池モジュール
【図１】
2016072506.tif 000005
【図２】
2016072506.tif 000006
【図３】
2016072506.tif 000007
【図４】
2016072506.tif 000008